(57)【要約】【課題】従来のタイルの装飾方法における問題点を解決して、タイルの表面に種々の形状の斑点や複雑な模様を簡易にかつ安価に付与し、高級感あるいは重厚感のあるタイルの装飾方法を提供すること。【解決手段】顔料、水及び凝固剤を用いて実質的に水に不溶性の成形物とし、該成形物の懸濁液をタイルの素地表面に塗布した後、所定温度で焼成するタイルの装飾方法。【選択図】なし【特許請求の範囲】
【請求項１】
顔料、水及び凝固剤を用いて実質的に水に不溶性の成形物とし、該成形物の懸濁液をタイルの素地表面に塗布した後、所定温度で焼成することを特徴とするタイルの装飾方法。
【請求項２】
凝固剤が、寒天、こんにゃく芋または緑豆であることを特徴とする請求項１記載のタイルの装飾方法。
【発明の詳細な説明】
【０００１】
【発明の属する技術分野】
本発明は、タイルの表面を装飾するにあたり簡易かつ安価に装飾することを可能にするタイルの装飾方法に関する。
【０００２】
【従来の技術】
タイルは、主として建築物、構築物などの表面を被覆し、基材の保護と美観を与える表面仕上げ材として用いられる。
【０００３】
そして、その美観を付与するため、タイルは、種々の色に着色されたり、タイルの表面に装飾上の異物や模様を付着させたり、更にタイルの表面をでこぼこにしたりされる。
【０００４】
従来、かかるタイルの表面を装飾するには、タイルの原料である杯土に顔料とともに鉄粉など、いわゆる凝石と呼ばれるものを配合したり、また粘土、長石及び珪石などと顔料とを水中で粉砕して得られる泥奨、すなわち釉薬の中に上記凝石を配合したりしてタイルの表面に粒状の斑点を付与する方法、また上記釉薬の液滴をタイルの素地表面に滴下して円形状または星状の斑点を付与する方法があった。
【０００５】
しかし、これらの方法では、タイルの表面に種々の形状の斑点や複雑な模様を付与することは困難である。
【０００６】
一方、タイルの表面に種々の形状の斑点や複雑な模様を付与する方法として、スクリーンを通して前記釉薬をタイルの素地表面に塗布したり、プリントをタイルの素地表面に転写する方法などがあるが、これらの方法はいずれも工程が複雑でかつ高価であるため大幅なコスト増となっている。
【０００７】
【発明が解決しようとする課題】
本発明の目的は、上述したような点に鑑み、従来のタイルの装飾方法における上述の問題点を解決して、タイルの表面に種々の形状の斑点や複雑な模様を簡易にかつ安価に付与することができるタイルの装飾方法を提供せんとするものである。
【０００８】
【課題を解決するための手段】
本発明のタイルの装飾方法は、かかる課題を解決するため、次の手段を提供するものである。
【０００９】
すなわち、顔料、水及び凝固剤を用いて実質的に水に不溶性の成形物とし、該成形物の懸濁液をタイルの素地表面に塗布した後、所定温度で焼成することを特徴とするタイルの装飾方法である。
【００１０】
【発明の実施の形態】
以下、本発明のタイルの装飾方法についてさらに詳細に説明する。
【００１１】
本発明に用いることのできる顔料には、金属酸化物またはその精製混合物で、例えば、酸化コバルト、酸化スズ、酸化銅、酸化クロム、酸化ニッケル、酸化鉄、酸化マンガン、酸化アンチモニー、酸化ウラニウム、酸化カドミウム、酸化バナジウム、クロム酸鉛、クロム鉄、ルチルサンド、ジルコン、マンガンコバルト、セレン、チタン、マンガン、ニッケル、コバルトなどがある。なお、これら顔料の形態は粉体であって、その粒度は特に限定されるものではないが、水中への分散を良好にする上でできるだけ細かいものが望ましい。
【００１２】
次いで、凝固剤としては、上述の顔料が水とともに水に不溶性の成形物とすることができ、かつ該成形物の懸濁液としたとき、形状が安定に保持できるものである。そのような凝固剤として、例えば、こんにゃく芋、じゃがいも、さつま芋、緑豆、米、小麦及びそばの粉末、テングサ、オニグサ、ヒラグサ、オバクサなどのテングサ類やイギスやオコノリの熱水抽出液あるいはそれらを凍結乾燥した寒天、動物性のゼラチン、植物性のペクチンあるいは大豆から得られる豆乳などがあり、本発明ではこれらの凝固剤を使用することができる。
【００１３】
凝固剤は、特にこれらに限定されるものではなく、上述の機能・作用を持つものであれば、使用可能である。特に上述した中では、こんにゃく芋、緑豆あるいは寒天は、成形物の形状の安定性の点から特に好ましく用いられる。
【００１４】
ここで、顔料の分散性をよくしたり、タイルの素地表面への密着性を良くするため、粘土で代表される土類などを添加するのが好ましい。
【００１５】
また、タイル表面に粒状の装飾を付与するため、鉄粉、マンガン粉、ライトン、天然石、ガラス、雲母、鉱滓あるいは長石などを添加してもよい。
【００１６】
さらに、タイルの表面に平滑性を付与するため、種々のガラスを添加することもできる。この場合、焼成温度によって耐火度の異なる種々のガラス、例えば、水ガラス、フリットあるいは長石などを用いることができる。
【００１７】
次に本発明のタイル装飾方法の１例としては、まず、こんにゃく芋の粉末を水で溶いて、顔料及びその他の添加剤を混ぜ糊状とし、石灰、苛性ソーダまたは炭酸ソーダなどのアルカリを加えて凝固成形したり、じゃがいも、さつま芋、緑豆、米、小麦またはそばなどの粉末を顔料、その他の添加剤とともに水で練って熱湯中に注入して凝固成形したり、テングサ類、イギスまたはオゴノリの熱水抽出液、更にあるいはそれらを凍結乾燥した寒天、ゼラチンあるいはペクチンなどの温水溶液に顔料及びその他の添加剤を加えた後、冷却して凝固成形したり、大豆を水ですりつぶしたものの煮汁を絞って得られる豆乳に、顔料及びその他の添加剤を混ぜた後、にがりあるいは硫酸カルシウムを添加して凝固成形したりして、実質的に水に不溶性の成形物とする。このとき、種々の形状をした口金を通して凝固成形してもよいし、適当な形状に凝固成形した後、粉砕あるいは切断してもよい。
【００１８】
成形物の形状としては、三角形、四角形、その他多角形、円形、球状、糸状、ひも状、板状、網状、綿状及び不定形形状などとすることができる。
【００１９】
本発明の方法において、凝固剤の配合量（重量％）は、後述のように成形物を懸濁液としたときに形状が安定に保持できるように、凝固剤の種類に応じて適宜に決定するのがよい。具体的には、特に限定されるものではないが、一般的には、０．１％〜２０％が好ましく、より好ましくは、０．５％〜１０％である。本発明者らの各種知見によれば、こんにゃく芋などのときには、０．１％〜５％が好ましく、より好ましくは０．５％〜３％であり、あるいは、寒天などのときには、１％〜１０％が好ましく、より好ましくは２％〜６％である。
【００２０】
また、顔料の配合量は、顔料の種類によっても異なるが、２重量％〜２０重量％が望ましい。特に望ましくは４重量％〜１０重量％である。２重量％より少ないと効果的な着色が得られなくなる方向であり、２０重量％より多いと着色効果の増大が顕著に見られないにもかかわらず、コストが高くなっていく方向である。　次いで、このようにして得られた水に不溶性の成形物を水に分散させ懸濁液とした後、タイルの素地表面に塗布する。
【００２１】
該塗布は、タイルに着色と装飾を付与するため、タイルの素地表面に釉薬を塗布した後、上記懸濁液を塗布してもよいし、あるいはその順序が逆であってもよい。
【００２２】
また、上記懸濁液に釉薬を配合したものをタイルの素地表面に塗布してもよい。　上記懸濁液のタイル素地表面へ塗布する方法は、特に限定されないが、例えば、スプレーガン、ローラコーター、ナイフコーターあるいは刷毛などが用いられる。引続き、上記懸濁液を塗布したタイル素地は焼成される。焼成は、タイル焼成に用いられる所定の温度、例えば、１０００〜１５００℃などで焼成される。
【００２３】
かかる焼成を経ることにより、顔料の発色によってタイルの表面に種々の形状の斑点や複雑な模様が付与され、所望の装飾効果でタイルが装飾されるものである。
【００２４】
【実施例】
以下、実施例により本発明を詳細に説明する。
実施例１
水５００ｃｃにマンガン系顔料３０ｇ、粘土１０ｇおよび寒天２５ｇを入れ混合し、加熱沸騰させた後、バットに注入し室温に冷却し、厚さ１０ｍｍの板状に凝固させた。次いで、目開き１ｍｍのメッシュを通して、断面が１ｍｍ角で長さ１０ｍｍの水に不溶性の直方体状成形物を得た。
【００２５】
得られた成形物５５ｇを水５００ｃｃに入れ懸濁液とし、次いで得られた該懸濁液をスプレーガンにてタイルの素地表面に塗布し、その上にマンガン系の泥釉をスプレーガンにて塗布した後、１２５０℃で４時間焼成したところ赤茶色の帯状の斑点で装飾された重厚感のあるタイルが得られた。
実施例２
水５００ｃｃにマンガン系顔料３０ｇ、粘土１０ｇおよび寒天２５ｇを入れ混合し、加熱沸騰させた後、激しく攪拌しながら室温水へ糸状に滴下し凝固させ、水に不溶性の綿状成形物を得た。得られた成形物を用いて実施例１と同様にして懸濁液としタイルの素地表面に塗布し、その上に泥釉を塗布した後、焼成したところ、赤茶色の大理石風の模様で装飾された高級感のあるタイルが得られた。
実施例３
水１０００ｃｃにマンガン系顔料６０ｇ、粘土５０ｇおよびこんにゃく芋の粉末１０ｇを入れ混合し、加熱沸騰させた後、水５０ｃｃに石灰２ｇを溶かしたアルカリを注入し凝固させた。
【００２６】
次いで、ミキサーで粉砕して水に不溶性の不定形成形物を得た。得られた成形物５０ｇをマンガン系泥釉４２００ｇに入れ懸濁液とし、次いで得られた該懸濁液をスプレーガンにてタイルの素地表面に塗布した後、１２５０℃で４時間焼成したところ、赤茶色の不定形の斑点で装飾された重厚感のあるタイルが得られた。
比較例
水５２５ｃｃにマンガン系顔料３０ｇおよび粘土１０ｇを入れ混合して懸濁液とし、次いで、得られた該懸濁液をスプレーガンにてタイルの素地表面に液滴状に塗布し、その上に実施例１と同様にして泥釉を塗布した後焼成したところ、赤茶色の円形状の斑点で装飾されたタイルが得られたが、高級感と重厚感に欠けるものであった。
【００２７】
【発明の効果】
本発明によるタイルの装飾方法は、タイルの表面に種々の形状の斑点や複雑な模様を簡易に付与することができ、コストを大幅に増大することなく、高級感あるいは重厚感のあるタイルが製造できる。